光学部品の内面反射を防止するための内面反射防止剤において、光学部品の砂目ガラス目に染み込ませる防止剤に添加剤として地球環境に害のない化学物質を用いることを特徴とする内面反射防止剤。請求項1に記載の内面反射防止剤において、地球環境に害のない化学物質として、石油ピッチ樹脂を用いることを特徴とする内面反射防止剤。添加剤として石油ピッチ樹脂を加えた内面反射防止剤が、光学部品の砂目ガラス目に染み込んで、光学部品の内面反射防止が施されていることを特徴とする光学部品。石油ピッチ樹脂を加えた内面反射防止剤を、光学部品の砂目ガラス目に添加剤として染み込ませ、光学部品の内面反射を防止することを特徴とする光学部品の内面反射防止方法。光学ガラスレンズに塗布された黒色塗料を溶剤によって溶かして光学ガラスレンズから除去し、しかるのち、地球環境に害のない化学物質からなる添加剤を光学ガラスレンズの砂目ガラス目に染み込ませ、貼り替えを行い、光学ガラスレンズの内面反射防止を施すことを特徴とする光学ガラスレンズの内面反射防止方法。請求項5に記載の光学ガラスレンズの内面反射防止方法において、地球環境に害のない化学物質が石油ピッチ樹脂であることを特徴とする光学ガラスレンズの内面反射防止方法。しかしながら、従来の内面反射防止方法では、光学ガラスレンズ周縁に微細な砂目を設け、光吸収性インクを塗布したとしても、空隙が生じ、その箇所で入射光の内面反射が発生してしまう。そのため、依然として、光学ガラスレンズなど光学部品の周縁からのフレア、ゴーストなどの内面反射が発生してしまい、カメラなどの観察、撮影などに支障が生じてしまう。そこで、本発明は、完全に内面反射を防止することができる内面反射防止剤、その内面反射防止剤を被膜した光学部品、及びその光学部品に内面反射防止剤を塗装する内面反射防止方法を提供することを目的とする。本発明の解決手段を例示すると、次のとおりである。1光学部品の内面反射を防止するための内面反射防止剤において、光学部品の砂目ガラス目に染み込ませる防止剤に添加剤として地球環境に害のない化学物質を用いることを特徴とする内面反射防止剤。2前述の内面反射防止剤において、地球環境に害のない化学物質として、石油ピッチ樹脂を用いることを特徴とする内面反射防止剤。3添加剤として石油ピッチ樹脂を加えた内面反射防止剤が、光学部品の砂目ガラス目に染み込んで、光学部品の内面反射防止が施されていることを特徴とする光学部品。4石油ピッチ樹脂を加えた内面反射防止剤を、光学部品の砂目ガラス目に添加剤として染み込ませ、光学部品の内面反射を防止することを特徴とする光学部品の内面反射防止方法。5光学ガラスレンズに塗布された黒色塗料を溶剤によって溶かして光学ガラスレンズから除去し、しかるのち、地球環境に害のない化学物質からなる添加剤を光学ガラスレンズの砂目ガラス目に染み込ませ、貼り替えを行い、光学ガラスレンズの内面反射防止を施すことを特徴とする光学ガラスレンズの内面反射防止方法。6前述の光学ガラスレンズの内面反射防止方法において、地球環境に害のない化学物質が石油ピッチ樹脂であることを特徴とする光学ガラスレンズの内面反射防止方法。本発明によれば、地球環境に害のない化学物質からなる樹脂である。石油ピッチ樹脂を添加剤としてレンズコバの砂目に染み込ませて内面反射防止剤を被膜することで、地球環境に害のある物質発がん性物質などを用いずに、地球環境に配慮した内面反射防止を実現することができ、完全に内面反射を防止することができる。また、コールタールなどの従来の黒色塗料が塗布されていても、本発明によれば、塗布された従来の黒色塗料を除去し、廃棄物として処理し、地球環境に害のない化学物質を用いた黒色塗料に貼り替えることができ、それによって、その後は、地球環境に害のある化学物質の使用を回避することができ、地球環境の改善に寄与することができる。光学部品、例えばデジカメ、ビデオ、携帯電話用のズーム光学系、DVD登録商標HDDVD登録商標Blue-Ray登録商標レコーダーの光ピックアップ等のカメラレンズの鏡筒内面を黒色処理する。本発明の好適な実施形態において、カメラ鏡筒内面の黒色処理は、以下のとおり行う。塗料のベースとなる樹脂として、アクリル樹脂、ウレタン樹脂、メラミン樹脂、ポリエステル樹脂、ポリプロピレン樹脂、アルキド樹脂、エポキシ樹脂、アクリルウレタン樹脂、特殊アルキドメラミン樹脂、シリコーン樹脂、変性酢酸ビニル樹脂、無水マレイン酸アクリル変性ポリオレフィン樹脂、無水マレイン酸変性塩素化ポリプロピレン樹脂、などを用いる。その他に、添加剤として、好ましくは石油ピッチ樹脂を用いる。そのほかに、次の物質を用いるのが好ましい。例えば、オリエント化学工業株式会社製のVALIFASTBLACKシリーズ、OILBLACKシリーズ、BONJETBLACKCW-2、MICROPIGMOWMBK-5、BASFジャパン株式会社製のNEOZAPONBLACKのほか、カーボンブラック、含水二酸化珪素、酢酸エチル、酢酸ブチル、エチルベンゼン、トリメチルベンゼン、ミネラルスピリット、メチルシクロヘキサン、シクロヘキサン、メチルエチルケトン、キシレン、トルエン、シクロヘキサン、メチルイソブチルケトン、ジアセトンアルコール、エチレングリコールモノメチルエーテル、エチレングリコールモノブチルエーテルなどの炭化水素系、アルコール系、アセトン系、ケトン系、エステル系、の各種有機溶剤があげられる。好ましくは、ベース樹脂、添加剤、顔料、染料の良好な組み合わせは、次のとおりである。すなわち、塗料のベースとなる樹脂は、アクリル樹脂などであり、添加剤は、石油ピッチ樹脂、カーボンブラックである。また、樹脂は、変性酢酸ビニル樹脂などを用い、添加剤は、石油ピッチ樹脂、BONJETBLACKCW-2、カーボンブラックを用いる。また、樹脂は、特殊アルキドメラミン樹脂などを用い、添加剤は、石油ピッチ樹脂、BASFジャパン株式会社製のNEOZAPONBLACK、カーボンブラックを用いる。また、樹脂は、無水マレイン酸アクリル変性ポリオレフィン樹脂などを用い、添加剤は、石油ピッチ樹脂、オリエント化学工業株式会社製のOILBLACKシリーズ、カーボンブラックを用いる。以上の塗料のベースとなる樹脂と石油ピッチ樹脂を含有する添加剤を一定の混合比で組み合わせ調整した内面反射防止剤を、デジカメ、ビデオ、携帯電話用のズーム光学系、DVD登録商標HDDVD登録商標Blue-Ray登録商標レコーダーの光ピックアップ等の鏡筒やレンズ端面へ塗布することにより、すぐれた内面反射防止黒色処理を効果的に行うことができる。石油ピッチ樹脂は、従来の黒色塗料に用いられているコールタールとは異なり、発がん性物質を含まず、地球環境に害のない化学物質であり、組立作業員や、取扱業者の健康を害することがない。実験例使用塗料:染料等の配合を抜きにした黒色ベース塗料一例としてアクリル樹脂に添加剤一例として石油ピッチ樹脂をそれぞれ103050添加したもの砂目入り性能確認:光学顕微鏡倍率4倍にて目視による確認確認結果:前述の全ての実験例において、光学顕微鏡による目視確認では、砂目の入り込み性能は良好であった。ただし、各メーカー毎にレンズへの塗布膜厚規格が存在するため、その厚さでの判断が必要である。前述の3種類の塗料をそれぞれ塗布したレンズを所定の乾燥条件の下で乾燥させ、その後、IPAに浸漬したところ、溶け出しは確認できなかった。1週間以上放置しても、溶け出しは確認できなかった。